(57)【要約】【課題】有機薄膜発光素子の陽極に用いられた場合に、発光層に対する正孔の注入効率の向上を図ることができる傾斜機能膜およびその製造方法を提供する。【解決手段】膜厚方向についてその片側表面に向かってＩＴＯに対するＶの添加量が徐々に増加するので、当該表面付近においてＩＴＯ由来の仕事関数の高さと、ドープされたＶ由来の導電性の高さとが確保される。また、傾斜機能膜がその膜厚方向に対してエピタキシャル成長することにより構成されているので、構造の異なる膜が積層された場合のような接合界面は存在しない。【選択図】  図１
2014063597.tif 000002
【特許請求の範囲】
【請求項１】
錫添加酸化インジウム（ＩＴＯ）を主成分としてエピタキシャル成長することにより構成され、かつ、バナジウム（Ｖ）の原子数比Ｖ／（Ｉｎ＋Ｓｎ＋Ｖ）が、膜厚方向について一方の膜表面に近いほど徐々に増加するように構成されていることを特徴とする傾斜機能膜。
【請求項２】
請求項１記載の傾斜機能膜において、
添加金属Ｍの原子数比Ｍ／（Ｉｎ＋Ｍ）がａ／２と表わされている場合、インジウム複合酸化物Ｉｎ2-aＭaＯ3+a/2-yにより定義される酸素欠陥量ｙが３．０×１０-3〜７．５×１０-1であることを特徴とする傾斜機能膜。
【請求項３】
錫添加酸化インジウム（ＩＴＯ）を主成分としてエピタキシャル成長することにより構成され、かつ、バナジウム（Ｖ）の原子数比Ｖ／（Ｉｎ＋Ｓｎ＋Ｖ）が、膜厚方向について一方の膜表面に近いほど徐々に増加するように構成されている傾斜機能膜を製造する方法であって、
Ｉｎ、ＳｎおよびＶが含有されている原料溶液のミストを生成して基板またはＩＴＯの下地層に付着させ、雰囲気温度の制御によって前記原料溶液の溶媒を蒸発させるとともに溶質を酸化させるというプロセスを繰り返す過程において、前記ミストにおけるＩｎに対するＶの原子量比率を徐々に増加させることを特徴とする方法。
【請求項４】
請求項３記載の傾斜機能膜の製造方法において、
前記プロセスを繰り返した後、前記傾斜機能膜を熱処理することにより、添加金属Ｍの原子数比Ｍ／（Ｉｎ＋Ｍ）がａ／２と表わされている場合、インジウム複合酸化物Ｉｎ2-aＭaＯ3+a/2-yにより定義される前記傾斜機能膜の酸素欠陥量ｙを３．０×１０-3〜７．５×１０-1に制御することを特徴とする方法。
【発明の詳細な説明】
【技術分野】
【０００１】
本発明は、電気特性が位置に応じて変化する傾斜機能膜およびその製造方法に関する。
【背景技術】
【０００２】
ディスプレイ装置に採用される有機薄膜発光素子は、陽極から注入された正孔と、陰極から注入された電子とが、正孔輸送層または電子輸送層を介して発光層に到達して再結合する。これにより、発光層を構成する有機化合物の励起状態が実現され、この励起状態が基底状態に戻る際に有機化合物の蛍光と同じ波長の光が放出される。
【０００３】
しかるに、例えば陽極としてＩＴＯ（酸化錫インジウム）が用いられ、正孔輸送層にＴＰＤ（トリフェニルジアミン）が用いられた場合、前者のフェルミ準位が４．６［ｅＶ］であり、後者のＨＯＭＯ（最高被占軌道）準位は５．５［ｅＶ］であるため、正孔キャリアにとって両者の間には０．９［ｅＶ］の電位障壁が存在することになる。
【０００４】
そこで、ＩＴＯよりも仕事関数が高い金属酸化物薄膜が陽極として用いられることにより、ＩＴＯが陽極として用いられた場合よりも当該電位差を低減させ、素子の発光開始電圧の低減および発光効率の向上を図るための技術が提案されている（特許文献１および非特許文献１および２参照）。
【先行技術文献】
【特許文献】
【０００５】
【特許文献１】特許第２８２４４１１号公報
【非特許文献】
【０００６】
【非特許文献１】S. Tokito, et.al. J.Phys., vol.29 (1996) 2750-2753
【非特許文献２】C. W. Tang, et.al. J. Appl. Phys., vol.65 (1989) 3610-3616
【発明の概要】
【発明が解決しようとする課題】
【０００７】
しかし、金属酸化物としてバナジウム酸化物（ＶＯx）が採用された場合、その体積抵抗率は１０5［Ωｃｍ］と大きく、キャリアとしての正孔の発光層に対する注入効率の観点からは好ましくない。
【０００８】
また、金属酸化物として体積抵抗率が低いルテニウム酸化物（ＲｕＯx）またはモリブデン酸化物（ＭｏＯx）が用いられた場合、これらの酸化物は光透過率が低いので、ＩＴＯ膜および当該酸化物膜が積層された２層構造の電極が形成される。この場合、両者は結晶構造が異なるため、その接合界面の存在も正孔の発光層に対する注入効率の観点からは好ましくない。
【０００９】
そこで、本発明は、有機薄膜発光素子の陽極に用いられた場合に、発光層に対する正孔の注入効率の向上を図ることができる傾斜機能膜およびその製造方法を提供することを解決課題とする。
【課題を解決するための手段】
【００１０】
前記課題を解決するための本発明の傾斜機能膜は、錫添加酸化インジウム（ＩＴＯ）を主成分としてエピタキシャル成長することにより構成され、かつ、バナジウム（Ｖ）の原子数比Ｖ／（Ｉｎ＋Ｓｎ＋Ｖ）が、膜厚方向について一方の膜表面に近いほど徐々に増加するように構成されていることを特徴とする。
【００１１】
本発明の傾斜機能膜によれば、膜厚方向についてその片側表面に向かってＩＴＯに対するＶの添加量が徐々に増加するので、当該表面付近においてＩＴＯ由来の仕事関数の高さと、ドープされたＶ由来の導電性の高さとが確保される。また、傾斜機能膜がその膜厚方向に対してエピタキシャル成長することにより構成されているので、構造の異なる膜が積層された場合のような接合界面は存在しない。
【００１２】
よって、傾斜機能膜のＶの添加量が多い表面側が正孔輸送層に接するように、この傾斜機能膜が有機薄膜発光素子の陽極として用いられた場合、陽極から正孔輸送層を介した発光層に対する正孔キャリアの注入効率の向上を図ることができる。
【００１３】
前記傾斜機能膜において、添加金属Ｍの原子数比Ｍ／（Ｉｎ＋Ｍ）がａ／２と表わされている場合、インジウム複合酸化物Ｉｎ2-aＭaＯ3+a/2-yにより定義される酸素欠陥量ｙが３．０×１０-3〜７．５×１０-1であることが好ましい。
【００１４】
当該構成の傾斜機能膜によれば、酸素欠陥量が制御されることにより、結晶性の向上による傾斜機能膜の仕事関数の向上、および、キャリア電子密度の向上による傾斜機能膜の導電性の向上が図られる。Ｓｎ、Ｖ、Ｒｕ、Ｍｏ、Ｓｍ若しくはＺｎまたはこれらの合金が添加金属Ｍに相当する。
【００１５】
前記課題を解決するための本発明の傾斜機能膜の製造方法は、Ｉｎ、ＳｎおよびＶが含有されている原料溶液のミストを生成して基板またはＩＴＯの下地層に付着させ、雰囲気温度の制御によって前記原料溶液の溶媒を蒸発させるとともに溶質を酸化させるというプロセスを繰り返す過程において、前記ミストにおけるＩｎに対するＶの原子量比率を徐々に増加させることを特徴とする。
【００１６】
前記プロセスを繰り返した後、前記傾斜機能膜を熱処理することにより、添加金属Ｍの原子数比Ｍ／（Ｉｎ＋Ｍ）がａ／２と表わされている場合、インジウム複合酸化物Ｉｎ2-aＭaＯ3+a/2-yにより定義される前記傾斜機能膜の酸素欠陥量ｙを３．０×１０-3〜７．５×１０-1に制御することが好ましい。
【図面の簡単な説明】
【００１７】
【図１】本発明の一実施形態としての傾斜機能膜の構成説明図。
【図２】傾斜機能膜の機能説明図。
【図３】本発明の傾斜機能膜の成長の様子を示す概念的説明図。
【図４】実施例の傾斜機能膜の厚さ方向位置と組成との関係説明図。
【図５】実施例の傾斜機能膜の厚さ方向位置と体積抵抗率との関係説明図。
【図６】実施例の傾斜機能膜の厚さ方向位置と仕事関数との関係説明図。
【図７】実施例の傾斜機能膜および機能膜の体積抵抗率および仕事関数に関する説明図。
【図８】傾斜機能膜が陽極として用いられた有機薄膜発光素子の構成説明図。
【図９】有機薄膜発光素子のエネルギーバンド構造に関する説明図。
【発明を実施するための形態】
【００１８】
（傾斜機能膜の構成）
図１には、本発明の一実施形態としてのＩＴＯを主成分とする傾斜機能膜におけるバナジウム（Ｖ）の添加態様が示されている。膜厚方向（ｚ方向）について添加物であるバナジウム（Ｖ）の原子数比ｆ（ｚ）＝Ｖ／（Ｉｎ＋Ｓｎ＋Ｖ）の変化態様が曲線で示されている。また、付加的に当該変化態様が明度の変化態様により示されている。この変化態様は、膜厚ｔを用いて関係式（０１）により近似される。
【００１９】
f(z)=0 (if z=0〜αt, 0<α<1), f(z)=β1(t-αt)n (if z=αt〜t, 0<β1, 1.5<n) ..(01)。
【００２０】
膜厚方向について片側表面に近いほど、原子数比ｆ（ｚ）が徐々に増加するように傾斜機能膜が構成されていれば、その変化態様は関係式（０２）または（０３）等、関係式（０１）とは異なるさまざまな関係式により定義される。すなわち、少なくとも膜表面近傍において（ｄｆ／ｄｚ）＞０であればよい。膜表面近傍において（ｄ2ｆ／ｄｚ2）＞０であってもよい。
【００２１】
f(z)=β2/{(1+α)t-z} (z=0〜t, 0<β2) ..(02)。
【００２２】
f(z)=β3exp(z-(1+α)t) (z=0〜t, 0<β3) ..(03)。
【００２３】
傾斜機能膜は、その膜厚方向に擬エピタキシャル成長することにより構成されている。例えば後述するスプレー法で製造された傾斜機能膜は、多結晶膜であり、横が７０〜１００［ｎｍ］であり、縦が膜厚と同程度のサイズ（例えば２４０［ｎｍ］）を有する立方晶の結晶群により構成されている。
【００２４】
錫（Ｓｎ）の原子数比Ｓｎ／（Ｉｎ＋Ｓｎ＋Ｖ）は、傾斜機能膜の主成分であるＩＴＯの体積抵抗率（〜１０-4［Ωｃｍ］）を低い値に維持する、すなわち、導電性を高く維持する観点から０〜０．２の範囲に調節されており、０．０５〜０．１の範囲が好ましい。
【００２５】
また、錫（Ｓｎ）の添加はキャリア電子密度を高める反面、仕事関数を低減させる効果も有するので、膜厚方向について片側表面に近付くにつれて前記の原子数比Ｓｎ／（Ｉｎ＋Ｓｎ＋Ｖ）を小さくする、あるいは０まで調節させることが好ましい。
【００２６】
（傾斜機能膜の特性）
図２には、傾斜機能膜の体積抵抗率および仕事関数のそれぞれの膜厚方向についての変化態様が示されている。実線は、アニール処理（後述する熱処理）が施されていない第１実施形態の傾斜機能膜の体積抵抗率および仕事関数を示している。第１実施形態の傾斜機能膜においては、膜表面近傍に、インジウム複合酸化物Ｉｎ2-aＭaＯ3+a/2-yにより定義される酸素欠陥量ｙが１．０×１０-3となる領域を有し、３．０×１０-3〜７．５×１０-1の範囲から外れている。破線は、アニール処理が施された第２実施形態の傾斜機能膜の体積抵抗率および仕事関数を示している。第２実施形態の傾斜機能膜においては、酸素欠陥量が５．０×１０-3≦ｙ≦１．５×１０-1（３．０×１０-3〜７．５×１０-1の範囲に含まれる値）に制御されている。
【００２７】
酸素欠陥量ｙは、西田ら（www.jaist.ac.jp/NanoNet/H20%20rep%20pdf/H20-JA014%20knishida.pdf）により提案されている、非ラザフォード共鳴散乱法（NRERS）およびレーザーラマン分光法が組み合わせられた酸素欠陥同定方法にしたがって推定された。
【００２８】
図１および図２から、バナジウムの添加量が膜厚方向について０から徐々に増加するにつれて、仕事関数が上昇していることがわかる。また、膜表面付近の体積抵抗率も上昇するものの、１０-2〜１０-3［Ωｃｍ］程度とバナジウム酸化物（ＶＯx）のそれと比較して格段に低く抑制されていることもわかる。
【００２９】
また、第１実施形態の傾斜機能膜と比較して、第２実施形態の傾斜機能膜の仕事関数が大きく上昇し、かつ、体積抵抗率の上昇が低く抑制されている。これは、酸素欠陥量が制御されることにより、結晶性の向上による傾斜機能膜の仕事関数の向上、および、キャリア電子密度の向上による傾斜機能膜の導電性の向上が図られているためであると推察される。
【００３０】
（傾斜機能膜の製造方法）
本発明の傾斜機能膜の製造方法について説明する。Ｉｎ、ＳｎおよびＶが含有されている原料溶液のミストを生成して基板またはＩＴＯの下地層に付着させ、雰囲気温度の制御によって原料溶液の溶媒を蒸発させるとともに溶質を酸化させるというプロセスを繰り返す過程において、ミストにおけるＩｎに対するＶの原子量比率を徐々に増加させることにより傾斜機能膜が製造される。
【００３１】
具体的には、まず、第１、第２および第３原料溶液のそれぞれが調整される。「第１原料溶液」はＩｎＣｌ3・ｎＨ2Ｏを溶質とし、Ｈ2Ｏまたはアルコールを溶媒とする。「第２原料溶液」はＳｎＣｌ2・ｎＨ2ＯまたはＳｎＣｌ4・ｎＨ2Ｏを溶質とし、Ｈ2Ｏまたはアルコールを溶媒とする。「第３原料溶液」はＶＯＣｌ3・ｎＨ2ＯまたはＶＣｌ3・ｎＨ2Ｏを溶質とし、Ｈ2Ｏまたはアルコールを溶媒とする。
【００３２】
ここで溶媒であるアルコールには、エタノール、メタノール、プロパノール、ブタノールなどの一級アルコールおよび、イソプロパノール、ｔｅｒｔ−ブチルアルコールなどの側鎖を有する二級および三級アルコールおよび、エチレングリコール、グリセリンなどの二価および三価および多価アルコールが含まれる。
【００３３】
また、加熱器により成膜雰囲気が制御される。例えば、基板が載せられている加熱器としてのホットプレートが用いられて当該基板が加熱されることにより、成膜雰囲気温度が制御される。そのほか、原料溶液の今回層における溶媒を気化または蒸発させることができることを条件として、成膜雰囲気温度がさまざまな方法によって制御されてもよい。例えば、基板が収容されるチャンバ内に配置された加熱器によって成膜雰囲気温度が制御されてもよい。
【００３４】
第１、第２および第３原料溶液のそれぞれが収容されている第１、第２および第３容器のそれぞれから、噴霧器に対して供給される各原料溶液の混合比が制御される。例えば、各容器と噴霧器とを接続する各経路に流量調節バルブが設けられ、各流量調節バルブの開度が制御装置により制御される。Ｓｎの原子数比Ｓｎ／（Ｉｎ＋Ｓｎ）が、０〜０．２に制御される。Ｖの原子数比Ｖ／（Ｉｎ＋Ｖ）が、初期段階では０、その後、プロセス回数の変化に応じて徐々に増加するように制御される。
【００３５】
さらに、噴霧器により、混合原料溶液のミストが生成される。例えば、噴霧器としてプランジャポンプが用いられる。プランジャポンプによる噴霧方式は加圧式または一流体式なので、二流体式とは異なり、キャリアガスを用いずに原料溶液のミスト生成が可能である。噴霧器による各原料溶液の噴霧量は、１００回当たりの噴霧量が１５〜２０［ｍｌ］になるように調節されている。噴霧器の動作はコンピュータにより構成されている制御装置により制御されてもよい。なお、二流体方式の噴霧器等、プランジャポンプとは異なる噴霧器が用いられて原料溶液のミストが生成されてもよい。
【００３６】
雰囲気温度が制御されることにより、原料溶液の今回層における溶媒を気化または蒸発させるとともに、溶質を酸化させることにより、ＩＴＯを主成分とする傾斜機能膜が徐々に擬エピタキシャル成長する。
【００３７】
初期段階では、図３（ａ）に示されているように基板の表面に島状に分散した傾斜機能膜のシーズ（斜線部分参照）が形成される。その後の原料溶液の供給により、当該複数のシーズが基板表面に対して平行な方向にも成長することによって、図３（ｂ）に示されているように基板の表面全体を覆う傾斜機能膜が形成される。その後、層の堆積に伴い、図３（ｃ）に示されているように機能傾斜膜は基板の表面に対して垂直な方向に擬エピタキシャル成長することによってその厚みを徐々に増していく。
【００３８】
その後、還元ガス（Ｎ2、Ａｒ、Ｈｅ、Ｎｅ、ＣＯ、Ｈ2、Ｎ2−Ｈ2、ＣＯ−ＣＯ2など）雰囲気または減圧下において傾斜機能膜がアニール処理される。傾斜機能膜は、例えば３００〜６００［℃］の温度で、０．５〜６時間にわたりアニール処理される。これにより、インジウム複合酸化物Ｉｎ2-aＭaＯ3+a/2-yにより定義される傾斜機能膜の酸素欠陥量ｙが３．０×１０-3〜７．５×１０-1に制御される。６００［℃］の温度でのアニール処理では、Ｎ2−Ｈ2還元ガスのＨ2濃度は０．１〜０．３％が好ましく、処理は１〜３時間が適している。このアニール処理は省略されてもよい。
【００３９】
なお、複数の原料溶液が単一の噴霧器に供給されることにより混合原料溶液が噴霧されるのではなく、複数の原料溶液のそれぞれが別個の噴霧器のそれぞれから噴霧され、各噴霧器の噴霧量またはミスト生成量の比率が時系列的に制御されることにより、膜厚方向について原子数比ｆ（ｚ）が勾配を有するように制御されている傾斜機能膜が製造されてもよい。
【００４０】
３種類の原料溶液ではなく、ＩｎＣｌ3・ｎＨ２ＯおよびＳｎＣｌ2・ｎＨ2ＯまたはＳｎＣｌ4・ｎＨ2Ｏを溶質とし、Ｈ2Ｏまたは前記アルコールを溶媒とする混合原料溶液と、ＶＯＣｌ3・ｎＨ2ＯまたはＶＣｌ3・ｎＨ２Ｏを溶質とし、Ｈ2Ｏまたは前記アルコールを溶媒とする原料溶液とが調製された上で、混合原料溶液および原料溶液の混合比率または各原料溶液のミスト生成量の比率が時系列的に制御されることにより、膜厚方向について原子数比ｆ（ｚ）が勾配を有するように制御されている傾斜機能膜が製造されてもよい。
【００４１】
また、３種類の原料溶液ではなく、ＩｎＣｌ3・ｎＨ2ＯおよびＳｎＣｌ2・ｎＨ2ＯまたはＳｎＣｌ4・ｎＨ2ＯおよびＶＯＣｌ3・ｎＨ2ＯまたはＶＣｌ3・ｎＨ2Ｏを溶質とし、Ｈ2Ｏまたは前記アルコールを溶媒とする各金属原料の混合比率を調節した複数の混合原料溶液が調製された上で、複数の混合原料溶液が単一の噴霧器に順次供給されることにより噴霧され、または複数の原料溶液のそれぞれが別個の噴霧器のそれぞれから噴霧され、各混合原料溶液の噴霧量またはミスト生成量の比率が時系列的に制御されることにより、膜厚方向について原子数比ｆ（ｚ）が勾配を有するように制御されている傾斜機能膜が製造されてもよい。
【００４２】
大面積の傾斜機能膜の製造等の要請に応じて、噴霧器と基板とが相対的に変位するように、噴霧器および当該基板の載置台のうち一方または両方が駆動制御されてもよい。
【００４３】
傾斜機能膜の製造方法としては、真空蒸着法、ＣＶＤ法およびスパッタリング法など、スプレーＣＶＤ法とは別の方法が採用されてもよい。
【００４４】
真空蒸着法によれば、複数の蒸着源（例えば、ＩＴＯおよびＶＯx）が用意され、各蒸着源からの蒸着レートの比率が調節されることにより、膜厚方向について原子数比ｆ（ｚ）が勾配を有するように制御されている傾斜機能膜が製造されうる。そのほか、各蒸着源から飛散する原料の比率が空間的に変化するように複数の蒸着源が配置された上で、当該複数の蒸着源と基板とが相対的に変位するように制御されることにより、傾斜機能膜が製造されてもよい。ただし、大面積の傾斜機能膜の製造および製造スペースのコンパクト化という観点からは好ましくない。
【００４５】
ＣＶＤ法によれば、複数種類の原料ガスの導入速度が制御されることにより、気相状態の原料の混合比を変化させることにより、膜厚方向について原子数比ｆ（ｚ）が勾配を有するように制御されている傾斜機能膜が製造されうる。そのほか、各原料ガスの比率が空間的に変化するように各原料ガス供給源が配置された上で、当該複数の原料ガス供給源と基板とが相対的に変位するように制御されることにより、傾斜機能膜が製造されてもよい。
【００４６】
スパッタリング法によれば、原子数比Ｖ／（Ｉｎ＋Ｖ）が異なる複数種類のターゲットが用意され、使用されるターゲットが切り替えられることにより、膜厚方向について原子数比ｆ（ｚ）が勾配を有するように制御されている傾斜機能膜が製造されうる。ただし、原子数比ｆ（ｚ）は、ターゲットの切り替えに応じて、膜厚方向に連続的ではなく階段的（不連続的）に変化する。スパッタリング法および蒸着法が組み合わせられることにより、膜厚方向について原子数比ｆ（ｚ）が勾配を有するように制御されている傾斜機能膜が製造されてもよい。
【００４７】
（実施例）
（実施例１）
Ｉｎ源としてのＩｎＣｌ3・ｎＨ2Ｏ（ｎ＝２）と、Ｓｎ源としてのＳｎＣｌ2・ｎＨ2Ｏ（ｎ＝１）と、Ｖ源としてのＶＯＣｌ3・ｎＨ2Ｏ（ｎ＝０）とを溶質とし、エタノールを溶媒とし、Ｉｎ、ＳｎおよびＶの組成比が異なる７種類の混合原料溶液が調製された。各混合原料溶液の組成比が表１にまとめて示されている。総金属イオン濃度は０．２［ｍｏｌ／ｌ］に調節された。
【００４８】
【表１】
2014063597.tif 000003
第１の混合原料溶液のミストを生成して基板または当該基板の上に形成された、第１の混合原料溶液由来のＩＴＯの下地層に付着させ、雰囲気温度の制御によって当該第１の混合原料溶液の溶媒を蒸発させるとともに溶質を酸化させるというプロセスが繰り返されることにより厚さ２２８［ｎｍ］の第１層が形成された。
【００４９】
同様に、第ｉの混合原料溶液（ｉ＝２〜７）のミストを生成して第ｉ−１層または第ｉ−１層の上に形成された、第ｉの混合原料溶液由来のＩＴＯの下地層に付着させ、雰囲気温度の制御によって当該第ｉの混合原料溶液の溶媒を蒸発させるとともに溶質を酸化させるというプロセスが繰り返されることにより厚さ２［ｎｍ］の第ｉ層が形成された。雰囲気温度は２７０〜４７０［℃］の温度範囲に含まれるように制御された。これにより、基板上に第１〜第７層が順に積層された構造の厚さ２４０［ｎｍ］の傾斜機能膜が製造された。
【００５０】
そして、傾斜機能膜が還元熱処理されることにより、実施例１の傾斜機能膜が得られた。還元熱処理雰囲気としてはＮ2−０．２％Ｈ2混合ガス雰囲気が採用され、当該混合ガスの流量は３００［ｍｌ／ｍｉｎ］に制御された。雰囲気温度は室温（〜２０［℃］）から６００［℃］までの昇温速度が１０［℃／ｍｉｎ］に制御され、１２０［ｍｉｎ］にわたり６００［℃］に維持された後、６００［℃］から室温までの降温速度が３０［℃／ｍｉｎ］に制御された。
【００５１】
（実施例２）
第１層の厚さが２１６［ｎｍ］に調節され、第ｉ層の厚さが４［ｎｍ］に調節されたほかは、実施例１と同様の製造条件下で実施例２の傾斜機能膜が製造された。
【００５２】
（実施例３）
第１層の厚さが１８０［ｎｍ］に調節され、第ｉ層の厚さが１０［ｎｍ］に調節されたほかは、実施例１と同様の製造条件下で実施例３の傾斜機能膜が製造された。
【００５３】
図４には、実施例１〜３のそれぞれの傾斜機能膜の厚さ方向位置ｚ（基板を基準としている。）と、傾斜機能膜を構成するＳｎおよびＶのそれぞれの原子数比との関係が示されている。図４から、実施例１〜３のそれぞれの傾斜機能膜において、所定位置（第１層の厚さに相当する。図１のｚ＝αｔ参照。）を基準として基板から離れるほど、Ｓｎの原子数比Ｓｎ／（Ｉｎ＋Ｓｎ＋Ｖ）が断続的に減少して最終的に０となり、Ｖの原子数比Ｖ／（Ｉｎ＋Ｓｎ＋Ｖ）が０から断続的に増加していることがわかる。これは、第１〜第７層の原料である第１〜第７の混合原料溶液における原子数比の相違によっている（表１参照）。
【００５４】
図５には、実施例１〜３のそれぞれの傾斜機能膜の厚さ方向位置ｚと体積抵抗率との関係が示されている。図５から、実施例１〜３のそれぞれの傾斜機能膜において、所定位置を基準として基板から離れるほど体積抵抗率が上昇していることがわかる。
【００５５】
図６には、実施例１〜３のそれぞれの傾斜機能膜の厚さ方向位置ｚと仕事関数との関係が示されている。図６から、実施例１〜３のそれぞれの傾斜機能膜において、所定位置を基準として基板から離れるほど仕事関数が上昇していることがわかる。
【００５６】
（比較例）
（比較例１）
実施例１〜３の傾斜機能膜を製造する際に用いられた第４の混合原料溶液のミストを用いて前記プロセスが繰り返されることにより厚さ２４０［ｎｍ］のＩＴＶＯ膜が比較例１の機能膜として製造された。
【００５７】
（比較例２）
実施例１〜３の傾斜機能膜を製造する際に用いられた第５の混合原料溶液を用いて前記プロセスが繰り返されることにより厚さ２４０［ｎｍ］のＩＶＯ膜が比較例２の機能膜として製造された。
【００５８】
（比較例３）
実施例１〜３の傾斜機能膜を製造する際に用いられた第１の混合原料溶液を用いて前記プロセスが繰り返されることにより厚さ２４０［ｎｍ］のＩＴＯ膜が比較例３の機能膜として製造された。
【００５９】
（比較例４）
ＩｎＣｌ3・ｎＨ2Ｏ（ｎ＝２）を溶質とし、エタノールを溶媒とし、総金属イオン濃度は０．２［ｍｏｌ／ｌ］に調節された原料溶液を用いて、前記プロセスが繰り返されることにより厚さ２４０［ｎｍ］のＩｎ2Ｏ3膜が比較例４の機能膜として製造された。
【００６０】
（測定結果）
表２および図７には実施例１〜３のそれぞれの傾斜機能膜の体積抵抗率および基板から最も離れている第７層における仕事関数の関係と、比較例１〜４のそれぞれの機能膜の体積抵抗率および仕事関数の関係が示されている。
【００６１】
【表２】
2014063597.tif 000004
表２および図７から、特に実施例１および２のそれぞれの傾斜機能膜は、体積抵抗率が比較例３の機能膜（ＩＴＯ膜）と同程度である一方、仕事関数が比較例１の機能膜（ＩＴＶＯ膜）および比較例２の機能膜（ＩＶＯ）膜のそれと同程度であって比較例３の機能膜よりも高いことがわかる。
【００６２】
（傾斜機能膜の応用例）
図８には、本発明の傾斜機能膜の応用例の１つである有機薄膜発光素子が示されている。発光素子は、基板１と、陽極２と、正孔輸送層３と、発光層４と、陰極５とが順に積層されることにより構成されている。傾斜機能膜２は、本発明の傾斜機能膜が採用され、Ｖが多く添加されている表面側が正孔輸送層３に向けられている。正孔輸送層３は例えばＴＰＤにより構成されている。発光層４はＡｌｑ３（トリス（８−キノリノラト）アルミニウム）により構成されている。陰極５はＡｌ−Ｍｇ合金により構成されている。
【００６３】
図９には、図８の発光素子のエネルギーバンド構造が示されている。図９に示されているように、陽極２を構成する傾斜機能膜の表面における仕事関数が高くなっており、障壁となる電位差が低減または解消されているので、正孔（○）が陽極２から正孔輸送層３に効率的に注入される。その結果、陽極２から発光層４に対する正孔の注入効率および発光層４の発光効率の向上が図られる。
【符号の説明】
【００６４】
１‥基板、２‥陽極（傾斜機能膜）、３‥正孔輸送層、４‥発光層、５‥陰極。
【図４】
2014063597.tif 000005
【図５】
2014063597.tif 000006
【図６】
2014063597.tif 000007
【図７】
2014063597.tif 000008
【図８】
2014063597.tif 000009
【図９】
2014063597.tif 000010
【図１】
2014063597.tif 000011
【図２】
2014063597.tif 000012
【図３】
2014063597.tif 000013